【手続補正書】
【提出日】平成18年8月9日(2006.8.9)
【手続補正１】
【補正対象書類名】明細書
【補正対象項目名】特許請求の範囲
【補正方法】変更
【補正の内容】
【特許請求の範囲】
【請求項１】  抗微生物性仕上げ剤を、レシピエントテキスタイル基材に適用する方法であって、
（a）抗微生物性物質を予め少なくとも一部に適用したポリオレフィンの少なくとも一定量を含んでなるドナー基材であって、所望により、繊維柔軟剤、香料、芳香剤、帯電防止剤化合物、汚れ解離剤、蛍光増白剤、臭気制御剤、繊維潤滑剤、酸化防止剤、サンスクリーン剤およびそれらの混合物からなる群から選ばれる少なくとも１つの他の材料を含んでなるドナー基材を、準備する工程、および
（b）ドナー基材を、レシピエントテキスタイルの表面に摩擦接触させる工程
を含んでなる方法。
【請求項２】  摩擦接触工程（b）は、運転中の回転式乾燥装置内で行う請求項１に記載の方法。
【請求項３】  前記抗微生物性物質は、固体の無機抗微生物性物質である請求項１に記載の方法。
【請求項４】  固体の無機抗微生物性物質は、少なくとも１つの金属イオン系抗微生物性化合物を含んでなる請求項３に記載の方法。
【請求項５】  金属イオン系抗微生物性化合物は、金属系イオン交換物質、金属含有ゼオライト、金属酸化物、金属水酸化物、金属塩およびそれらの組合せからなる群から選ばれる請求項４に記載の方法。
【請求項６】  金属イオンは、少なくとも１つの遷移金属イオンからなる群から選ばれる請求項５に記載の方法。
【請求項７】  遷移金属イオンは、銀イオン、亜鉛イオン、銅イオン、マグネシウムイオンおよびそれらの混合物からなる群から選ばれる請求項６に記載の方法。
【請求項８】  金属イオン系抗微生物性化合物は、銀系イオン交換化合物、酸化亜鉛およびそれらの組合せからなる群から選ばれる請求項７に記載の方法。
【請求項９】  前記ドナー基材は、ポリオレフィン繊維からなる請求項１に記載の方法。
【請求項１０】  前記ドナー基材は、織物構造、不織布構造またはニット構造を有する請求項１に記載の方法。
【請求項１１】  前記ドナー基材は、シートである請求項９に記載の方法。
【請求項１２】  前記シートはポリプロピレン繊維からなる請求項１１に記載の方法。
【請求項１３】  前記ドナーシートは、不織布構造を有する請求項１２に記載の方法。
【請求項１４】  工程（b）は、温度範囲21〜82℃で行う請求項２に記載の方法。
【請求項１５】  抗微生物性物質を予め少なくとも一部に適用したポリオレフィンの少なくとも一定量を含んでなる回転式乾燥機用ドナー基材であって、
上記ドナー基材は、所望により、繊維柔軟剤、香料、芳香剤、帯電防止剤化合物、汚れ解離剤、蛍光増白剤、臭気制御剤、繊維潤滑剤、酸化防止剤、サンスクリーン剤およびそれらの混合物からなる群から選ばれる少なくとも１つの他の材料を含む移行可能な処理剤を含有するドナー基材。
【請求項１６】  前記抗微生物性物質は、固体の無機抗微生物性物質である請求項１５に記載の基材。
【請求項１７】  固体の無機抗微生物性物質は、少なくとも１つの金属イオン系抗微生物性化合物を含んでなる請求項１６に記載の基材。
【請求項１８】  金属イオン系抗微生物性化合物は、金属系イオン交換物質、金属含有ゼオライト、金属酸化物、金属水酸化物、金属塩およびそれらの組合せからなる群から選ばれる請求項１７に記載の基材。
【請求項１９】  金属イオンは、少なくとも１つの遷移金属イオンからなる群から選ばれる請求項１８に記載の基材。
【請求項２０】  遷移金属イオンは、銀イオン、亜鉛イオン、銅イオン、マグネシウムイオンおよびそれらの混合物からなる群から選ばれる請求項１９に記載の基材。
【請求項２１】  前記ドナー基材は、ポリオレフィン繊維からなり、織物構造、不織布構造またはニット構造を有する請求項１５に記載の基材。
【請求項２２】  前記ドナー基材は、シートである請求項２１に記載の基材。
【請求項２３】  前記シートはポリプロピレン繊維からなり、不織布構造を有する請求項２１に記載の基材。
【手続補正２】
【補正対象書類名】明細書
【補正対象項目名】０００１
【補正方法】変更
【補正の内容】
【０００１】
（技術分野）
本発明は、金属イオン系抗微生物性仕上げ剤をレシピエントテキスタイルの表面に付与するための特殊な移行方法および移行用物品に関する。このような処理剤は、好ましくは、銀イオン、特に無機金属塩またはゼオライトの成分としての銀イオンを含んでなる。特に、本発明の方法は、固体の無機抗微生物性物質をドナー基材（例えば、ドライヤーシート）に適用し、その後、得られたドナー基材を、編織布（テキスタイルファブリック）を含む回転式乾燥装置内に入れて、この乾燥装置を運転することを含んでなる。ドナー基材は、レシピエント編織布との接触によって、抗微生物活性有効量の金属イオン系化合物をレシピエント編織布に移行させ、これにより、レシピエント編織布の少なくとも一部に対し、抗微生物性仕上げ剤を少なくとも一時的に付与する。また、抗微生物性化合物を、単独で、または回転式乾燥機用の標準的な添加剤（例えば、香料、繊維柔軟剤、繊維潤滑剤など）との混合物として含むドナー基材も、本発明に包含される。
【手続補正３】
【補正対象書類名】明細書
【補正対象項目名】０００７
【補正方法】変更
【補正の内容】
【０００７】
「ドナー基材」なる用語は、（例えば、標準的または商業用回転式乾燥装置内において）レシピエントファブリックと摩擦接触でき、かつ、このようなレシピエントテキスタイル基材よりも固体無機抗微生物性物質に対して小さい親和性しか有しない、標準タイプの繊維、プラスチックまたは発泡体基材を意味する。好ましくは、このようなドナー基材は、テキスタイルまたは発泡体の形態であって、二次元形態（即ち、シート）または三次元形態とすることができる。より好適なドナー基材は、テキスタイルドナーシートであって、その例は、米国特許第5,929,026号、米国特許第5,883,069号、米国特許第4,735,738号および米国特許第4,177,151号に見出せるが、これらは単なる例示である。このようなドナードライヤーシートは、一般に紙、ポリウレタン発泡体またはテキスタイルの特性を有する。このようなテキスタイルは、標準タイプの繊維から構成される。好ましくは、繊維は、ポリエステル、ポリアミド、レーヨン、綿およびそれらのブレンドからなる群から選ばれる。さらに、ドナードライヤーシートは、標準的形態から構成され、特に、不織布構造、織物構造、テリー（パイル）構造またはニット構造を有する。
【手続補正４】
【補正対象書類名】明細書
【補正対象項目名】００１１
【補正方法】変更
【補正の内容】
【００１１】
一般に、これら金属化合物は、特定の処理剤組成物の総質量を基準に、約0.01〜約70質量％、好ましくは約0.05〜約50質量％、より好ましくは約8〜約35質量％、最も好ましくは約8〜約20質量％の量で添加する。すなわち、銀イオン化合物は、対象ドナーシートに対し、0.3〜7.5 gの量で添加して、最適な抗微生物活性をファブリック表面に付与する。好ましくは、この金属化合物添加量は約2.5 gである。必要な増粘剤を含む浴組成物自体は、基材に対し、総量約1〜約25 gで添加する。添加量は、抗微生物性処理適用の前後のドナーシートを秤量することによって、容易に計量することができる。増粘剤は、基材への適用の間、所望の固体無機抗微生物性物質の懸濁状態を維持するのに使用できる（また固体無機抗微生物性物質を選択したドナーシート表面上の所定の位置に保持するのに使用することができる）。好ましくは、増粘剤は、セルロース系水溶性増粘剤（制限されるものではないが、例えば、ヒドロキシエチルセルロース、カルボキシメチルセルロース、ヒドロキシプロピルセルロースを含む）および他の増粘剤（制限されるものではないが、例えば、グアーガム、キサンタンガム、アルギン酸塩など）からなる群から選ばれる。増粘剤は、一般に固体無機抗微生物性物質と、混合容器中で混合し、次いでドナーシート表面に適用する。このような適用は、パジング、塗布、スプレイ、ディッピング、発泡適用などによって達成することができる。好ましくは、このような適用には、パジングまたはナイフ塗布を用いる。増粘剤と抗微生物性物質との混合物は、浴組成物の総質量を基準に、約0.1〜約5質量％の増粘剤および約0.01〜約70質量％の無機抗微生物剤を含み、その残部は、水および少量の前記した他の標準的添加剤である。混合物は、好ましくは約0.1〜約3質量％の増粘剤および約1〜約50質量％の抗微生物剤を含み、より好ましくは約0.5〜約3質量％の増粘剤および約1〜約40質量％の抗微生物剤を含み、最も好ましくは約1〜約3質量％の増粘剤および約1〜約35質量％の抗微生物剤を含む。
【手続補正５】
【補正対象書類名】明細書
【補正対象項目名】００２４
【補正方法】変更
【補正の内容】
【００２４】
さらに別の不織布ポリエステル／レーヨンシートに、前記したAccosoft（登録商標）成分とALPHASAN（登録商標）成分との混合物を同様に塗布した。まず、繊維柔軟剤1）および抗微生物剤2）の２つの混合物を別々に製造して一緒に混合し、次いで、ナイフ塗布してドナーシート表面をパジング圧搾した。次いで得られた塗膜を、自然乾燥し、前記したように硬化させた。なお、繊維柔軟剤組成物1）は、この組成物の質量を基準に、約27.8質量％のAccosoft（登録商標）繊維柔軟剤と、約1.8質量％の約25質量％濃度塩化カルシウム水溶液と、約70.4質量％の水とを含んでいた。また抗微生物剤混合物2）は、前記したドナーシート表面に添加したものと同じ成分を含む。次いで、この抗微生物剤混合物2）と、繊維柔軟剤混合物1）とを質量比50：50で混合し、不織布ポリエステル／レーヨンシートに、ナイフ塗布／パジング圧搾法によって適用した。次いで、得られた塗膜を自然乾燥し、約1分間硬化させた。
【手続補正６】
【補正対象書類名】明細書
【補正対象項目名】００２９
【補正方法】変更
【補正の内容】
【００２９】
衣類乾燥機の利用
次いで、以上の各ドライヤーシートを、綿テリークロスタオルまたは65／35ポリエステル／綿シャツ生地（未洗濯、従って乾燥状態、または洗濯済み、従って湿潤状態）またはドライクリーニングのみのオーロンベース生地を入れた、標準Kemmore家庭用衣類乾燥機（前記AATCC試験法130-1989参照）内に導入した。まず、非被覆シートを対照として導入した。各々別々の試験の間に、２つの選択したファブリック基材を、乾燥機内で、疑似負荷に加えた（総量4 lbのファブリック）。次いで、乾燥機を温度約21〜82℃（約70〜180°F）（好ましくは、約43℃（約110°F））で約30分間操作した。注目すべきことは、抗微生物剤のファブリック表面への有効な移行には、熱および湿分のいずれも、必要がなく、このような抗微生物剤適用には、操作可能な乾燥装置内で緊密で反復した接触のみが必要なことである。これとは別の態様は、湿度および湿分を操作中の乾燥装置内で示すこともできる。湿度0％も可能であるが、約30〜約100％のレベルが最も好ましい。この湿分は、単に湿った洗濯物自体によって供給することができる。